(57)【特許請求の範囲】
【請求項１】
放電ガスが気密に封入される放電管に形成された放電空間を挟むようにその外側に一対の電極が配され、当該電極間に高周波電圧を印加することにより前記放電空間内に誘電体バリア放電を生じさせて紫外線を照射するエキシマランプにおいて、
前記放電空間の少なくとも一部が円筒空間に形成されると共に、前記一対の電極が円筒空間の中心側に配される中心電極と外周側に配される周面電極とからなり、
当該周面電極は、多数の微細透孔が形成された導電性メッシュに光触媒を担持させた多孔質光触媒シートが巻回されて、前記放電管の外表面に設けられたことを特徴とするエキシマランプ。
【請求項２】
前記周面電極は、前記放電管の外表面に線接触するように前記多孔質光触媒シートが湾曲又は折曲形成されてなる請求項１記載のエキシマランプ。
【請求項３】
前記多孔質光触媒シートは、一方向に沿って連続する波状の起伏が湾曲又は折曲形成されて成る請求項２記載のエキシマランプ。
【請求項４】
前記導電性メッシュが、チタンシートの片面又は両面から非周期的パターンによるエッチング処理を施して表裏を貫通する多数の微細流路を形成した非周期性海綿構造を有するチタンメッシュで成る請求項１乃至３いずれか記載のエキシマランプ。
【請求項５】
前記多孔質光触媒シートは、前記チタンメッシュの表面に陽極酸化皮膜による酸化チタンベースが形成され、当該酸化チタンベースにアナターゼ型酸化チタン粒子が焼き付けられて成る請求項４記載のエキシマランプ。
【請求項６】
前記中心電極が誘電体で覆われて前記放電管内に配されて成る請求項１乃至４いずれか記載のエキシマランプ。
【請求項７】
前記中心電極が帯板状に形成された請求項６記載のエキシマランプ。
【請求項８】
前記中心電極が表面に多数の突条又は突起が形成された棒状に形成された請求項６記載のエキシマランプ。
【請求項９】
前記周面電極は、前記多孔質光触媒シートが、前記起伏の形成方向に沿って巻回され、放電管の管軸方向に沿って線接触される請求項３記載のエキシマランプ。
【請求項１０】
前記周面電極は、前記多孔質光触媒シートが、前記起伏の形成方向と直交する方向に巻回され、放電管の周方向に沿って線接触される請求項３記載のエキシマランプ。
【発明の詳細な説明】
【技術分野】
【０００１】
本発明は、誘電体バリア放電により紫外線を照射するエキシマランプに関し、特に、光触媒作用により浄化処理を行う空気清浄機や浄水器に用いて好適なものである。
【背景技術】
【０００２】
光触媒として優れた機能を有するアナターゼ型酸化チタンは、空気清浄機や浄水器などに応用が期待されており、紫外線を照射することにより光触媒活性を呈し、特に波長３２０ｎｍ以下のＵＶＢ（２８０〜３１５ｎｍ）領域に光触媒活性のピークを有する。
このため、紫外線ランプなどにより紫外線を照射することが行われているが、一般の紫外線ランプは水銀を用いるため、環境負荷が大きい。
また、近年では、紫外線ＬＥＤも開発されているが、高価であるだけでなく、十分な光強度が得られないという問題があった。
【０００３】
このため、水銀を使用せずに紫外線発光が可能なエキシマランプが注目されており、エキシマランプの放電管の外側に設けた透明電極の表面に光触媒層を積層形成した脱臭・殺菌用の紫外線ランプも提案されている（特許文献１参照）。
これによれば、照射された紫外線が透明電極を透過して光触媒層に照射されるから、光触媒が活性化され、これに触れる空気を脱臭・殺菌することができるとされている。
しかしながら、透明電極は一般に紫外光に対して透過率が低く、特に代表的な透明電極であるスズ添加酸化インジウム膜（ＩＴＯ）は可視光に対しては透明でも、光触媒を活性化させるＵＶＢ（２８０〜３１５ｎｍ）領域の紫外光に対しては不透明であるため、透明電極の表面に光触媒を形成しても、決して、特許文献１に記載されたような効果を得ることはできない。
【０００４】
このため、紫外線照射用のエキシマランプは、特許文献２に示すように、放電管の両側対向位置に一対の電極を設け、電極の隙間から紫外線を照射させたり（特許文献２：図２）、ワイヤなどを網状にしたメッシュ電極を使用し、ワイヤの隙間から紫外線を照射するようにせざるを得ず（特許文献２：図３）、いずれにしても電極の不透明部分で紫外線が遮られるため、光の利用効率が低いという問題があった。
【先行技術文献】
【特許文献】
【０００５】
【特許文献１】特開２００２−１５０９９７号公報
【特許文献２】特開２０１０−１６３２９５号公報
【発明の概要】
【発明が解決しようとする課題】
【０００６】
そこで本発明は、照射される紫外線を有効に利用して、光触媒の処理効率を向上させることができるだけでなく、キセノンガスを用いた場合でも点灯性に優れたエキシマランプを提供することを技術的課題としている。
【課題を解決するための手段】
【０００７】
この課題を解決するために、本発明は、放電ガスが気密に封入される放電管に形成された放電空間を挟むようにその外側に一対の電極が配され、当該電極間に高周波電圧を印加することにより前記放電空間内に誘電体バリア放電を生じさせて紫外線を照射するエキシマランプにおいて、前記放電空間の少なくとも一部が円筒空間に形成されると共に、前記一対の電極が円筒空間の中心側に配される中心電極と外周側に配される周面電極とからなり、当該周面電極は、多数の微細透孔が形成された導電性メッシュに光触媒を担持させた多孔質光触媒シートが巻回されて、前記放電管の外表面に設けられたことを特徴としている。
【発明の効果】
【０００８】
本発明によれば、中心電極と周面電極との間に高周波電圧が印加されて、放電空間で誘電体バリア放電が生じ、放電管の外周面に設けられている周面電極に紫外線が照射される。
周面電極は、導電性メッシュに光触媒となるアナターゼ型酸化チタンを担持させた多孔質光触媒シートからなるので、その内側に担持されている光触媒が放電管から照射された紫外線により励起されると共に、メッシュの微細透孔の周辺に担持された光触媒が当該透孔を透過する紫外線により励起され、微細流路を透過した紫外線がその外側開口部で回折現象を起こすので多孔質光触媒シートの外側に担持されている光触媒も励起される。
したがって、放電管から照射された紫外線は、周面電極に遮られるものも、微細流路を透過するものも、そのほとんどが周面電極に担持された光触媒を励起することとなるので、光の利用効率が極めて高く、しかも、周面電極に担持されているほとんどの光触媒が励起される。
したがって、本発明に係るエキシマランプを水や空気などの被処理流体の流路中に配することにより、被処理流体が周面電極の表面に接触する際に、紫外線励起された光触媒に接触して浄化処理される。
【０００９】
また、周面電極の、一方向に沿って連続する波状の起伏を形成すれば、その起伏が放電管の外表面に線接触するように設けられるので、放電管に接触する部分と接触しない部分が形成されていない部分との間に隙間が形成される。
この場合、被処理流体がその隙間を流通することによっても浄化処理されるので、浄化処理効率が向上する。
【００１０】
さらに、周面電極を放電管の外周面に線接触させれば、周面電極と中心電極との間に形成される電界が放電管に線接触している部分に集中するため、絶縁破壊を起こしやすく、したがって、放電ガスとして点灯しにくいキセノンガスを使用する場合でも、大電力を印加することなく点灯することができる。
【図面の簡単な説明】
【００１１】
【図１】本発明に係るエキシマランプを示す管軸方向断面図。
【図２】その外観図。
【図３】その管軸直交断面図。
【図４】多孔質光触媒シートの外観図。
【図５】多孔質光触媒シートの製造方法を示す説明図。
【図６】使用状態を示す説明図。
【図７】他の実施形態を示す管軸直交断面図。
【図８】さらに他の実施形態を示す管軸方向断面図。
【図９】その外観図。
【図１０】さらに他の実施形態を示す管軸直交断面図。
【発明を実施するための形態】
【００１２】
本発明は、照射される紫外線を有効に利用して、光触媒の処理効率を向上させることができるだけでなく、キセノンガスを用いた場合でも点灯性を向上させるという目的を達成するために、放電ガスが気密に封入される放電管に形成された放電空間を挟むようにその外側に一対の電極が配され、当該電極間に高周波電圧を印加することにより前記放電空間内に誘電体バリア放電を生じさせて紫外線を照射するエキシマランプにおいて、前記放電空間の少なくとも一部が円筒空間に形成されると共に、前記一対の電極が円筒空間の中心側に配される中心電極と外周側に配される周面電極とからなり、当該周面電極は、多数の微細透孔が形成された導電性メッシュに光触媒を担持させた多孔質光触媒シートを巻回して、放電管の外表面に設けた。
【実施例１】
【００１３】
図１〜図３に示す本例のエキシマランプ１は、放電ガスが気密に封入される石英ガラスからなる放電管２に形成された放電空間３を挟むようにその外側に一対の電極４Ａ及び４Ｂが配され、当該電極４Ａ及び４Ｂ間に電源５から高周波電圧を印加することにより、放電空間３内に誘電体バリア放電を生じさせるようになっている。
【００１４】
放電空間３は、少なくとも一部が円筒空間に形成されると共に、前記一対の電極４Ａ及び４Ｂが円筒空間の中心側に配される中心電極４Ａと外周側に配される周面電極４Ｂとからなる。
中心電極４Ａは、その両端縁６ａ，６ｂがナイフエッジのように尖って形成された帯板状に形成されて、誘電体である石英ガラス７で覆われて放電管２の中心に配されて成る。
また、周面電極４Ｂは、一方向に沿って連続する波状の起伏が形成された多孔質光触媒シート１１で形成され、その起伏が放電管２の外表面に線接触するように巻回されて設けられており、放電管２の周面には、周面電極４Ｂと間に、その管軸方向に沿って延びるトンネル状の隙間８…が形成されている。
【００１５】
多孔質光触媒シート１１は、図４〜図５に示すように、チタンシート１２の片面又は両面から非周期的パターンによるエッチング処理を施して表裏を貫通する多数の微細流路１３を形成した非周期性海綿構造を有するチタンメッシュ（導電性メッシュ）１４の表面に、陽極酸化皮膜による酸化チタンベース１５が形成され、当該酸化チタンベース１５に光触媒となるアナターゼ型酸化チタン１６が焼き付けられて成る。
【００１６】
図５はこのような多孔質光触媒シート１１の製造方法を示す説明図である。
まず、チタンシート１２に微細流路１３を形成するエッチング処理を行う。
エッチング処理は、純チタンを圧延して形成したチタンシート１２の表裏両面にフォトレジスト剤１７を塗布する塗布工程（図５（ａ））と、レジスト剤１７の上から非周期的パターンが形成されたマスキングフィルム１８、１８を重ねて露光する露光工程（図５（ｂ））と、露光後、レジスト剤の感光していない部分を洗浄し、感光した部分をチタンシート１２の表面に残す洗浄工程（図５（ｃ））と、レジスト剤１７で非周期網目パターンがマスキングされたチタンシート１２をエッチング液に浸漬し、表裏両面からチタンシート１２の厚さの半分まで浸食させることにより表裏を貫通する多数の微細流路１３…を形成する浸漬工程（図５（ｄ））からなる。
【００１７】
このように、チタンシート１２の両面からエッチング処理を施せば、そのマスキングフィルム１８のパターンに周期性がないことから、チタンシート１２の表側と裏側から異なるパターンの孔が形成される。
その結果、図４に示すように、チタンシート１２の厚さ方向に複雑なラビリンス状の微細流路が形成され、単純なメッシュ構造よりも比表面積が著しく大きくなる。
なお、チタンメッシュ１４の空隙率（エッチング処理後の重量／エッチング処理前の重量）は２０％程度である。
また、その表面を拡大観察すると、この時点では、図５（ｅ）に示すように、概ねフラットな状態となっている。
【００１８】
次いで、その表面に酸化チタンベース１５を形成する陽極酸化処理を行う。
陽極酸化処理は、リン酸浴（例えばリン酸３％水溶液）中で、陽極となるチタンシート１２と陰極との間に所定電圧を印加して行われ、その結果、図５（ｆ）に示すように、チタンシート１２の表面が酸化されて陽極酸化皮膜が形成される。
このとき、酸化皮膜は、チタンシート１２の表裏両面だけでなく、微細流路１３の内壁面などリン酸浴に曝されている全表面に形成される。
その後、このチタンシート１２を大気中で５５０℃、３時間加熱する加熱処理を施し、陽極酸化皮膜が加熱された酸化チタンベース１５が形成される。
その表面を拡大観察すると、エッチング処理した時点でフラットだった表面に、陽極酸化処理及び加熱処理によるひび割れ１９が多数出現する。
【００１９】
なお、チタンを陽極酸化処理した場合、その酸化皮膜の厚さに応じて光の干渉により異なる色が発色し、厚さ７０ｎｍ程度で紫色、１５０ｎｍ程度で緑色、２００ｎｍ程度でピンク色を呈することが知られている。
本例では、厚さ７０〜１５０ｎｍの皮膜を形成した。
【００２０】
また、本例では、光触媒シート１１を波板状に形成するため、陽極酸化処理を施した後、加熱処理を施す前に、プレス加工により波板状に形成する成形処理を施してチタンメッシュ１４の長手方向に沿って連続する起伏を折曲形成している。
この成形加工は、エッチング処理後、酸化チタンベースにアナターゼ型酸化チタン粒子を焼き付ける焼き付け処理の前であればよく、例えば、エッチング処理後、陽極酸化処理の前にプレス加工をしても良い。
【００２１】
そして最後に、アナターゼ型酸化チタン１６を担持させる焼付処理を行う。
焼付処理は、表面に酸化チタンベース１５が形成されたチタンシート１２を、アナターゼ型酸化チタン１６を分散したスラリー中にディッピングした後、これを５５０℃で焼き付けることにより行い、その結果、図５（ｇ）に示すように、チタンシート１２の表裏両面及び微細流路１３の内壁面に光触媒層２０が形成される。
なお、酸化チタンベース１５と光触媒層２０は、酸化チタン同士が結合することになるので、その結合性が極めて強くなり、その結果、光触媒層２０が剥がれ難くなる。
【００２２】
さらに、エッチング処理により微細流路１３を形成したことにより表面が複雑な凹凸形状をなし、陽極酸化皮膜でなる酸化チタンベース１５はミクロンオーダーの微細なひび割れ１９を生ずるため、その上に光触媒層２０が強固に結合するだけでなく、表面積が増え、処理効率が格段に向上する。
また、ＵＶ光を照射したときに光触媒層２０の表面及び酸化チタンベース１５との界面で乱反射／光散乱が起き、ＵＶ光を効率よく利用できる。
さらにまた、チタン箔を使用したことで光触媒シート自体を軽量に形成することができることから設計の自由度が大きくなり、耐熱性、耐薬品にも優れるため、過酷な使用条件の下でも使用に耐え得る。
【００２３】
そして、このように形成された多孔質光触媒シート１１を、その起伏の形成方向に沿って巻回して放電管２に外装することにより、その起伏が放電管２の管軸方向に沿ってその外表面に線接触された周面電極４Ｂが形成されている。
周面電極４Ｂは、図３に示すように、放電管２に対して所定のピッチ（本例では中心角２２.５°）で起伏が形成されており、０°から２２.５°ピッチで線接触される。
このとき、径方向の対向位置すなわち０°と１８０°の位置で放電管２に線接触するとともに、その径方向上に、中心電極４Ａの両端縁６ａ、６ｂが位置している。
これにより、周面電極４Ｂとなる多孔質光触媒シート１１が放電管に線接触している部分１１ａ、１１ｂと、中心電極４Ａの両端縁６ａ、６ｂが径方向に対向して設けられ、しかも、電極４Ａ，４Ｂの最も接近した部分が線状に形成されているので、点灯時に絶縁破壊がおきやすい。
【００２４】
以上が本発明に係るエキシマランプ１の一例構成であって、次にその作用を説明する。
図３（ｂ）は、エキシマランプ１に電源５から例えば２０ｋＨｚの高周波電圧を電極４Ａ，４Ｂ間に印加したときに形成される電界Ｅ及びｅを示す説明図で、電極４Ａ，４Ｂ同士の最も接近した部分、すなわち、中心電極４Ａの両端縁６ａ、６ｂと、これに対向する周面電極４Ｂの放電管２に線接触している部分１１ａ、１１ｂとの間で電界Ｅが形成される。
しかも、双方の電極４Ａ，４Ｂの対向部分はいずれも線状に形成されているので、電界Ｅは双方の電極４Ａ，４Ｂに対して局部的に集中して形成される。
【００２５】
光触媒励起用の紫外線（発光波長：３０８ｎｍ）を照射するために、従来より、放電管２に放電ガスとしてキセノンガス（塩化キセノン：ＸｅＣｌ）が封入されるが、キセノンガスを用いたエキシマランプは、一般に、点灯しにくく点灯始動時に大電力を投入しなければならないため、電源装置に始動用の回路を組み込まなければならず、回路が複雑になったり、始動時に不要な発熱が生ずるという問題があった。
本例のように、周面電極４Ｂを波状に形成することにより、点灯時に大電力を印加しなくても絶縁破壊がおきやすくなり点灯性が向上するというメリットがある。
【００２６】
また、中心電極４Ａの両端縁６ａ、６ｂと、周面電極４Ｂの放電管２に線接触しているその他の部分１１ｃとの間でも電界ｅが形成されているので、電界Ｅにより絶縁破壊されて点灯開始されると、放電管２内全体で誘電体バリア放電を生じ、放電管２からその外部へ紫外線が照射される。
この紫外線は、放電管２の管壁を透過して、まず、周面電極４Ｂの内周面に照射され、周面電極４Ｂを形成する多孔質光触媒シート１１の微細流路１３を透過する。
【００２７】
したがって、多孔質光触媒シート１１の内周面に形成された光触媒層２０、微細流路１３の内側に形成されている光触媒層２０、さらに多孔質光触媒シート１１の外側で紫外線が透過する微細流路１３の外側開口部近傍に形成されている光触媒層２０は、紫外線が直接照射されて励起される。
また、微細流路１３を透過した紫外線は、その外側開口部で回折現象を起こすので、多孔質光触媒シート１１の外側に形成されている光触媒層２０も少なからず励起されることとなる。
【００２８】
このように、エキシマランプ１を点灯することにより、放電管２から照射された紫外線は、周面電極４Ｂに遮られるものも、周面電極４Ｂの微細流路１３を透過するものも、そのほとんどが周面電極４Ｂに形成されている光触媒層２０を励起することとなるので、光の利用効率が極めて高く、しかも、周面電極４Ｂに担持されているほとんどの光触媒が励起することができる。
【００２９】
そして、このエキシマランプ１を、図６に示すように、被処理流体として例えば汚染空気が流通する流路Ｆ中に設置し点灯させれば、汚染空気が周面電極４Ｂの外周面に沿う流れｆ１、周面電極４Ｂと放電管２との間に形成されたトンネル状の隙間８…内の流れｆ２、ｆ３、周面電極４Ｂに形成された微細流路１３を通過する流れｆ４、ｆ５等が形成され、これらの流れｆ１〜ｆ５により汚染空気が光触媒層２０に接触して浄化される。
【００３０】
このとき、エキシマランプ１の放電管２の径方向に照射されるすべての紫外線は、光触媒の励起に寄与するので、光の利用効率が極めて高く、低出力の紫外線で十分な浄化作用が得られる。
また、周面電極４Ｂに形成された光触媒層２０に担持されているほとんどの光触媒が紫外線励起されるので、被処理流体が周面電極４Ｂに接触すれば、その光触媒作用により浄化されることとなり、浄化効率が極めて高いというメリットがある。
【実施例２】
【００３１】
図７は本発明に係るエキシマランプのほかの実施例を示す。なお、図１〜３と共通する部分は同一符号を付して詳細説明を省略する。
図７に示すエキシマランプ２１は、中心電極４Ａが棒状に形成され、その表面に多数の突条２２…が形成されており、周面電極４Ｂは、実施例１と同じものを用いている。
本例では、中心電極４Ａの断面が星型となるように、中心角２２.５°のピッチでに１６個の突条２２…が、その長手方向に延設されている。
【００３２】
また、放電管２に巻回した周面電極４Ｂにも同様に周方向に１６個の波が形成されるように所定のピッチ（本例では中心角２２.５°）で起伏が形成され、放電管２に線接触している部分２３と、中心電極４Ａに形成された各突条２２が、径方向に対向するように設けられている。
これにより、電極４Ａ，４Ｂの最も接近した部分が線状に形成されて対向することとなるので、点灯時に絶縁破壊がおきやすい。
【００３３】
すなわち、このエキシマランプ２１に、電源５から例えば２０ｋＨｚの高周波電圧を電極４Ａ，４Ｂ間に印加すると、図７（ｂ）に示すように、電極４Ａ，４Ｂ同士の最も接近した部分、すなわち、中心電極４Ａの各突条２２…と、これに対向する周面電極４Ｂの放電管２に線接触している部分２３…との間で電界Ｅが形成される。
しかも、双方の電極４Ａ，４Ｂの対向部分はいずれも線状に形成されているので、電界Ｅは双方の電極４Ａ，４Ｂに対して局部的に集中して形成され、したがって、点灯時に大電力を印加しなくても絶縁破壊がおきやすく点灯性が向上する。
さらに、そのような集中電界Ｅが、中心電極４Ａから放射状に１６方位に向って形成されるので、極めて点灯性に優れる。
【００３４】
なお、エキシマランプ２１から照射される紫外線の利用効率に優れる点、周面電極４Ｂに形成された光触媒層２０による浄化処理効率が高い点は、実施例１と同様である。
また、中心電極４Ａの表面に突条を形成する場合に限らず、多数の突起を形成しても同様である。
【実施例３】
【００３５】
図８及び図９はさらに他の実施例を示す。
本例のエキシマランプ２５に使用される周面電極４Ｂは、多孔質光触媒シート１１を曲げ加工して起伏を形成すると共に、その起伏の形成方向と直交する方向に巻回した蛇腹状に形成されており、放電管２の周方向に沿って線接触されている。
本例の中心電極４Ａは、通常の棒状電極を使用しているが、図１及び図３に示すようなナイフエッジを形成した帯板状の電極であっても、図７に示すように表面に突条２２…を形成したものであっても、さらには、突起を形成したものであってもよい。
【００３６】
本例においても、周面電極４Ｂが放電管２に線接触されているので、中心電極４Ａとの間で形成される電界Ｅは、少なくとも周面電極４Ｂ側で集中することとなり、したがって絶縁破壊がおきやすく、点灯性を向上させることができる。
また、エキシマランプ２５から照射される紫外線の利用効率に優れる点、周面電極４Ｂに形成された光触媒層２０による浄化処理効率が高い点は、実施例１及び２と同様である。
【実施例４】
【００３７】
さらに、本発明に係るエキシマランプ２６は、図１０に示すように、周面電極４Ｂとして、フラットな多孔質光触媒シート１１を略楕円に巻回して、その短軸方向部分を放電管２の管軸方向に線接触させ、長軸方向に二つのトンネル状の隙間８を形成しても良い。
この場合、中心電極４Ａの両端縁６ａ、６ｂと、これに対向する周面電極４Ｂの放電管２に線接触している部分１１ａ、１１ｂとの間で集中電界Ｅが形成されるので、実施例１と同様点灯性に優れる。
紫外線の利用効率、光触媒層２０の浄化処理効率が高いのも、実施例１と同様である。
【００３８】
なお、いずれの実施例においても、中心電極４Ａは、ナイフエッジを形成した帯板上のものに限らず、両端縁が尖っていない単なる板状としたり、円柱状、円筒状に形成してもよい。
また、周面電極４Ｂに形成される波状の起伏は、ピッチが一定の場合に限らず、被処理流体の状態に応じて起伏の大きさや長さを変えて、トンネル状の隙間８の大きさを変えたものでもよい。
【００３９】
また、キセノンガスに替えてより点灯し易い放電ガスを使用するなどして、局所的に電界を集中させる必要が無い場合には、周面電極４Ｂを放電管２の外周面に沿った円筒状として、放電管２の外表面に面接触させて、トンネル状の隙間を無くしても良い。
この場合においては、多数の微細透孔を設けた周面電極４Ｂの非周期性海綿構造により、電界の集中が生じ、絶縁破壊がおきやすくなる。
【産業上の利用可能性】
【００４０】
本発明のエキシマランプは、周面電極に光触媒を担持させているので、このまま励起光源付き光触媒ユニットとして空気清浄機や浄水器に組み込んで使用することができる。
【符号の説明】
【００４１】
１  エキシマランプ
２  放電管
３  放電空間
４Ａ、４Ｂ  電極
１１  多孔質光触媒シート
１２  チタンシート
１４  チタンメッシュ（導電性メッシュ）
１６  アナターゼ型酸化チタン
２０  光触媒層
【図１】
0005705599.tif 000002
【図２】
0005705599.tif 000003
【図３】
0005705599.tif 000004
【図４】
0005705599.tif 000005
【図５】
0005705599.tif 000006
【図６】
0005705599.tif 000007
【図７】
0005705599.tif 000008
【図８】
0005705599.tif 000009
【図９】
0005705599.tif 000010
【図１０】
0005705599.tif 000011